도 1 에 도시 하 는 점착제 층 구비 편광판 ( 25 ) 과 동일 한 구성 의 점착제 층 구비 편광판 을 제작 했 다 . 일 축 연신 폴리비닐 알코올 필름 에 요오드 가 흡착 배향 된 두께 12 ㎛ 의 편광자 의 편면 에 , 수계 접착제 를 통해 표면 처리 트리 아세틸셀룰로오스 필름 ( 제 2 보호 필름 에 상당 한다 . ) 을 접합 하 고 , 다른 쪽 의 면 에 수계 접착제 를 통해 두께 20 ㎛ 의 트리 아세틸셀룰로오스 필름 ( 제 1 보호 필름 에 상당 ) 을 접합 하 여 , 80 ℃ 에서 3 분 간 건조 시킴 으로써 편광판 을 제작 했 다 . 또 , 위 에서 이용한 표면 처리 트리 아세틸셀룰로오스 필름 은 , 두께 25 ㎛ 의 트리 아세틸셀룰로오스 필름 의 편면 에 두께 7 ㎛ 의 표면 처리 층 ( 아크릴 계 수지 를 이용 한 하드 코트 층 ) 이 형성 된 필름 ( 상품명 : 25 KCHCN - TC ( 토판 인 사츠 가 부시 키 가 이샤 제조 ) ) 이 며 , 표면 처리 층 이 형성 된 면 과 는 반대 측 의 면 이 편광자 측 으로 되 도록 편광자 에 접합 했 다 . 그 후 , 편광판 의 제 1 보호 필름 의 표면 에 , 위 에서 제작 한 점착제 시트 a 의 제 2 세 퍼 레이트 필름 을 박리 하 여 노출 한 점착제 층 a 의 표면 을 라미네 이터 에 의해 맞붙인 후 , 상대 습도 65 % 의 조건 으로 5 일 간 양생 하 여 점착제 층 구비 편광판 을 제작 했 다 . 제 1 보호 필름 에 상당 하 는 두께 20 ㎛ 의 트리 아세틸셀룰로오스 필름 은 , 흡수 율 이 3 . 5 %∼ 7 . 0 %, 투습 도 가 600 g / ㎡· 24 h 이상 , 체적 저항 이 1010 Ω · cm ∼ 104 Ω · cm 였 다 .